(57)【要約】      （修正有）【課題】短波長に発振波長を有する半導体レーザーを用いるＤＶＤ−Ｒシステムに適用可能な、光学特性及び熱分解挙動に優れ、高い信頼性（耐光性、保存安定性）を有する記録材料を提供すること。【解決手段】基板上に記録層を設けてなる光記録媒体において、記録媒体中に一般式（Ｉ）で示されるアゾ化合物と金属、金属酸化物またはそれらの塩からなるアゾ金属キレートアニオン化合物と一般式（II）で示されるシアニン色素カチオン化合物からなる塩形成色素を少なくとも一種類含有する。2005148324.tif 0000182005148324.tif 000019【選択図】なし【特許請求の範囲】
【請求項１】
基板上に記録層を設けてなる光記録媒体において、記録媒体中に一般式（Ｉ）で示されるアゾ化合物と金属、金属酸化物またはそれらの塩からなるアゾ金属キレートアニオン化合物と一般式（II）で示されるシアニン色素カチオン化合物からなる塩形成色素を少なくとも一種類含有することを特徴とする光記録媒体。
【化１】
2005148324.tif 000016
一般式（Ｉ）において、Ｒ１、Ｒ２はそれぞれ独立に水素原子、置換もしくは未置換のアルキル基、置換もしくは未置換のアリール基を表し、Ｒ３、Ｒ４はそれぞれ独立に水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基、置換もしくは未置換のアルキルアミノ基、置換もしくは未置換のアリールアミノ基、置換もしくは未置換のアルキルカルボニルアミノ基、置換もしくは未置換のアリールカルボニルアミノ基、カルバモイル基、置換もしくは未置換のアルキルカルバモイル基、置換もしくは未置換のアリールカルバモイル基、アルキルスルホニルアミノ基、アリールスルホニルアミノ基を表す。また、Ｒ１とＲ２、Ｒ１とＲ４、もしくはＲ２とＲ４は連結して環を形成していても良い。
Ｒ５、Ｒ６はシアノ基または連結し芳香族環を形成する原子群を表わす。
【化２】
2005148324.tif 000017
一般式（II）において、Ａ環およびＢ環はそれぞれ独立に炭素と隣接の窒素原子を連結し芳香族性を有する環を表し、これらは他の芳香族環と縮合してもよい。
Ｒ７およびＲ８はそれぞれ独立に置換もしくは未置換のアルキル基を表わす。
ｎは０〜３の整数を表わす。
【請求項２】
アゾ金属キレートアニオン化合物の金属または金属酸化物の価数が３価である請求項１に記載の光記録媒体。
【請求項３】
アゾ金属キレートアニオン化合物の金属原子がコバルトである請求項１または請求項２に記載の光記録媒体。
【請求項４】
一般式（II）で表わされるシアニン色素カチオン化合物の炭素と隣接の窒素原子を連結し芳香族性を有する環が、インドレニン環、チアゾリン環、オキサゾリンであることを特徴とする請求項１乃至３の何れかに記載の光記録媒体。
【請求項５】
一般式（II）で表わされるシアニン色素カチオン化合物が、インドレニン系トリメチンシアニン色素であることを特徴とする請求項１乃至３の何れかに記載の光記録媒体。
【請求項６】
記録再生波長±５ｎｍの波長領域の光に対する記録層単層の屈折率ｎが１．５≦ｎ≦３．０であり、消衰係数ｋが０．０２≦ｋ≦０．２であることを特徴とする請求項１乃至４の何れかに記載の光記録媒体。
【請求項７】
有機色素の熱重量分析で、主減量過程での温度に対する減量の傾きが２％／℃以上であることを特徴とする請求項１乃至５の何れかに記載の光記録媒体。
【請求項８】
有機色素の熱重量分析で、主減量過程での総減量が３０％以上で、かつ減量開始温度が３５０℃以下であることを特徴とする請求項１乃至６の何れかに記載の光記録媒体。
【請求項９】
基板上のトラックピッチが０．７〜０．８μｍあり、溝幅が半値幅で、０．１８〜０．４０μｍであることを特徴とする請求項１乃至７の何れかに記載の光記録媒体。
【発明の詳細な説明】
【技術分野】
【０００１】
本発明は、データ用大容量追記光ディスク（大容量追記型コンパクトディスク、ＤＶＤ−Ｒ）に関し、大容量光カードに応用される。
【背景技術】
【０００２】
（情報記録用）追記型記録媒体（ＷＯＲＭ）の従来技術として、シアニン色素を記録材料として用いたものが、特許文献１〜８に開示されている。
【０００３】
また、追記型コンパクトディスク（ＣＤ−Ｒ）の従来技術として、シアニン色素＋金属反射層を記録材として用いたものが、特許文献９〜１２に開示されており、アゾ金属キレート色素＋金属反射層を記録材として用いたものが、特許文献１３〜２２に開示されている。
【０００４】
また、大容量追記型コンパクトディスク（ＤＶＤ−Ｒ）の従来技術として、シアニン色素＋金属反射層を記録材料として用いたものが、非特許文献１、特許文献２３に開示されており、アゾ金属キレート色素＋金属反射層を記録材として用いたものが、特許文献２４〜７２に開示されており、アゾ金属キレートアニオン色素＋シアニンカチオン色素を記録材として用いたものが、特許文献７３〜８０に開示されている。
【０００５】
現在、次世代大容量光ディスクとしてＤＶＤ−Ｒの開発が進められている。記録容量の向上の要素技術は、記録ピット微少化のための記録材料開発、ＭＰＥＧ２に代表される画像圧縮技術の採用、記録ピット読みとりのための半導体レーザ短波長化等の技術開発が必要である。
【０００６】
これまで赤色波長域の半導体レーザとしては、バーコードリーダ、計測器用に６７０ｎｍ体のＡｌＧａＩｎＰレーザダイオードが商品化されているのみであったが、光ディスクの高密度化に伴い、赤色レーザが本格的に光ストレージ市場で使用されつつある。ＤＶＤドライブの場合、光源として６３５ｎｍ帯と６５０ｎｍ帯レーザダイオードの２つの波長で規格化されている。一方、再生専用のＤＶＤ−ＲＯＭドライブは波長〜６５０ｎｍで商品化されている。
【０００７】
このような状況下で最も好ましいＤＶＤ−Ｒメディアは、波長６３０〜６７０ｎｍで記録、再生が可能なメディアである。耐光性、保存安定性に優れ６７０ｎｍ以下のレーザを用いた光ピックアップで記録、再生が可能な記録材料の開発が必要となっている。
【０００８】
シアニン色素は、光学特性（高屈折率）に優れており信号特性も満足すべき特性が得られるが、耐光性が極めて悪く、単独では実用に耐えない。改良として光安定化材の開発が進められているが、光安定化能と信号特性を両立するものは未だ見いだされていない状況である。
アゾ金属キレート色素は、高い信頼性（耐光性、保存安定性）が得られるが、光学特性（高屈折率）が若干低く、高速書き込みに対し満足すべき信号特性は得られていない。
【０００９】
このような状況の中で、両者の利点を組み合わせたアゾ金属キレートアニオンとシアニン色素カチオンとからなる塩形成色素（例えば、特許文献７３参照。）が注目されている。
この技術には、アゾ金属キレートをアニオン化させる構造が必要で、従来技術ではそのアゾ構造のいずれか一方が芳香族環からなっているため、充分に高い吸収係数が得られない。そのため充分な光学特性（高屈折率）が得られず高速書き込みに対応できない問題があった。
【００１０】
【特許文献１】特開昭５７−８２０９３号公報
【特許文献２】特開昭５８−５６８９２号公報
【特許文献３】特開昭５８−１１２７９０号公報
【特許文献４】特開昭５８−１１４９８９号公報
【特許文献５】特開昭５９−８５７９１号公報
【特許文献６】特開昭６０−８３２３６号公報
【特許文献７】特開昭６０−８９８４２号公報
【特許文献８】特開昭６１−２５８８６号公報
【特許文献９】特開平１−１５９８４２号公報
【特許文献１０】特開平２−４２６５２号公報
【特許文献１１】特開平２−１３６５６号公報
【特許文献１２】特開平２−１６８４４６号公報
【特許文献１３】特開平４−４６１８６号公報
【特許文献１４】特開平４−１４１４８９号公報
【特許文献１５】特開平４−３６１０８８号公報
【特許文献１６】特開平５−２７９５８０号公報
【特許文献１７】特開平７−５１６７３号公報
【特許文献１８】特開平７−１６１０６９号公報
【特許文献１９】特開平７−３７２７２号公報
【特許文献２０】特開平７−７１８６７号公報
【特許文献２１】特開平８−２３１８６６号公報
【特許文献２２】特開平８−２９５８１１号公報
【特許文献２３】特開平１０−２３５９９９号公報
【特許文献２４】特公平５−６７４３８号公報
【特許文献２５】特開平７−１６１０６９号公報
【特許文献２６】特開平８−１５６４０８号公報
【特許文献２７】特開平８−２３１８６６号公報
【特許文献２８】特開平８−３３２７７２号公報
【特許文献２９】特開平９−５８１２３号公報
【特許文献３０】特開平９−１７５０３１号公報
【特許文献３１】特開平９−１９３５４５号公報
【特許文献３２】特開平９−２７４７３２号公報
【特許文献３３】特開平９−２７７７０３号公報
【特許文献３４】特開平１０−６６４４号公報
【特許文献３５】特開平１０−６６５０号公報
【特許文献３６】特開平１０−６６５１号公報
【特許文献３７】特開平１０−３６６９３号公報
【特許文献３８】特開平１０−４４６０６号公報
【特許文献３９】特開平１０−５８８２８号公報
【特許文献４０】特開平１０−８６５１９号公報
【特許文献４１】特開平１０−１４９５８４号公報
【特許文献４２】特開平１０−１５７２９３号公報
【特許文献４３】特開平１０−１５７３００号公報
【特許文献４４】特開平１０−１５７３０１号公報
【特許文献４５】特開平１０−１５７３０２号公報
【特許文献４６】特開平１０−１８１１９９号公報
【特許文献４７】特開平１０−１８１２０１号公報
【特許文献４８】特開平１０−１８１２０３号公報
【特許文献４９】特開平１０−１８１２０６号公報
【特許文献５０】特開平１０−１８８３４０号公報
【特許文献５１】特開平１０−１８８３４１号公報
【特許文献５２】特開平１０−１８８３５８号公報
【特許文献５３】特開平１０−２０８３０３号公報
【特許文献５４】特開平１０−２１４４２３号公報
【特許文献５５】特開平１０−２２８６７１号公報
【特許文献５６】特開平１０−３６６９３号公報
【特許文献５７】特開平１１−１２４８３号公報
【特許文献５８】特開平１１−２８８６５号公報
【特許文献５９】特開平１１−４２８５８号公報
【特許文献６０】特開平１１−１０２５３７号公報
【特許文献６１】特開平１１−１１６８３４号公報
【特許文献６２】特開平１１−１６６１２５号公報
【特許文献６３】特開平１１−１２０６１６号公報
【特許文献６４】特開平１１−１３０９７０号公報
【特許文献６５】特開平１１−１３８９９９号公報
【特許文献６６】特開平１１−１３４７０８号公報
【特許文献６７】特開平１１−１３８９９９号公報
【特許文献６８】特開平１１−１５１８６１号公報
【特許文献６９】特開平１１−１５１８６２号公報
【特許文献７０】特開平１１−２０８１１１号公報
【特許文献７１】特開平１１−２１３４４２号公報
【特許文献７２】特開２０００−３６１２９号公報
【特許文献７３】ＷＯ９８／２９２５７号国際公開明細書
【特許文献７４】特開平１１−３４４９９号公報
【特許文献７５】特開平１１−１９５２４２号公報
【特許文献７６】特開平１１−２５０５０５号公報
【特許文献７７】特開２０００−１６８２３７号公報
【特許文献７８】特開２０００−１９０６４１号公報
【特許文献７９】特開２０００−１９０６４２号公報
【特許文献８０】特開２０００−１９８２７３号公報,
【非特許文献１】ＩＳＯＭ／ＯＤＳ’９６:High density of recording on Dye material Disc approach for 4.7G
【発明の開示】
【発明が解決しようとする課題】
【００１１】
従って、本発明は前記従来システムに比べて、短波長に発振波長を有する半導体レーザーを用いるＤＶＤ−Ｒでシステムに適用可能な、光学特性及び熱分解挙動に優れ、高い信頼性（耐光性、保存安定性）を有する記録材料を提供することを目的とする。
【課題を解決するための手段】
【００１２】
本発明者等が検討した結果、特定のヘテロ環構造を有するアゾ金属キレートアニオンとシアニン色素カチオンとからなる塩形成色素を主成分とする記録層とすることにより、従来の類似色素では得られない光学特性（高屈折率化）を実現し、発振波長６７０ｎｍ以下の半導体レーザーを用いる次世代大容量光ディスクシステムに適用可能で、信号品質に優れかつ高い信頼性（耐光性、保存安定性）を示すことを見いだし本発明に至った。
即ち、上記課題は、本発明の（１）「基板上に記録層を設けてなる光記録媒体において、記録媒体中に一般式（Ｉ）で示されるアゾ化合物と金属、金属酸化物またはそれらの塩からなるアゾ金属キレートアニオン化合物と一般式（II）で示されるシアニン色素カチオン化合物からなる塩形成色素を少なくとも一種類含有することを特徴とする光記録媒体；
【００１３】
【化１】
2005148324.tif 000002
一般式（Ｉ）において、Ｒ１、Ｒ２はそれぞれ独立に水素原子、置換もしくは未置換のアルキル基、置換もしくは未置換のアリール基を表し、Ｒ３、Ｒ４はそれぞれ独立に水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基、置換もしくは未置換のアルキルアミノ基、置換もしくは未置換のアリールアミノ基、置換もしくは未置換のアルキルカルボニルアミノ基、置換もしくは未置換のアリールカルボニルアミノ基、カルバモイル基、置換もしくは未置換のアルキルカルバモイル基、置換もしくは未置換のアリールカルバモイル基、アルキルスルホニルアミノ基、アリールスルホニルアミノ基を表す。また、Ｒ１とＲ２、Ｒ１とＲ４、もしくはＲ２とＲ４は連結して環を形成していても良い。
Ｒ５、Ｒ６はシアノ基または連結し芳香族環を形成する原子群を表わす。
【００１４】
【化２】
2005148324.tif 000003
一般式（II）において、Ａ環およびＢ環はそれぞれ独立に炭素と隣接の窒素原子を連結し芳香族性を有する環を表し、これらは他の芳香族環と縮合してもよい。
Ｒ７およびＲ８はそれぞれ独立に置換もしくは未置換のアルキル基を表わす。
ｎは０〜３の整数を表わす。」、
（２）「アゾ金属キレートアニオン化合物の金属または金属酸化物の価数が３価である前記第（１）項に記載の光記録媒体」、
（３）「アゾ金属キレートアニオン化合物の金属原子がコバルトである前記第（１）項または第（２）項に記載の光記録媒体」、
（４）「一般式（II）で表わされるシアニン色素カチオン化合物の炭素と隣接の窒素原子を連結し芳香族性を有する環が、インドレニン環、チアゾリン環、オキサゾリンであることを特徴とする前記第（１）項乃至第（３）項の何れかに記載の光記録媒体」、
（５）「一般式（II）で表わされるシアニン色素カチオン化合物が、インドレニン系トリメチンシアニン色素であることを特徴とする前記第（１）項乃至第（３）項の何れかに記載の光記録媒体」、
（６）「記録再生波長±５ｎｍの波長領域の光に対する記録層単層の屈折率ｎが１．５≦ｎ≦３．０であり、消衰係数ｋが０．０２≦ｋ≦０．２であることを特徴とする前記第（１）項乃至第（４）項の何れかに記載の光記録媒体」、
（７）「有機色素の熱重量分析で、主減量過程での温度に対する減量の傾きが２％／℃以上であることを特徴とする前記第（１）項乃至第（５）項の何れかに記載の光記録媒体」、
（８）「有機色素の熱重量分析で、主減量過程での総減量が３０％以上で、かつ減量開始温度が３５０℃以下であることを特徴とする前記第（１）項乃至第（６）項の何れかに記載の光記録媒体」、
（９）「基板上のトラックピッチが０．７〜０．８μｍあり、溝幅が半値幅で、０．１８〜０．４０μｍであることを特徴とする前記第（１）項乃至第（７）項の何れかに記載の光記録媒体」により達成される。
【００１５】
ここで各項の構成を簡単に述べると、前記第（１）項は、アゾ金属キレートアニオンとシアニン色素カチオンとからなる新規塩形成色素化合物を用いた光記録媒体の基本構成であり、前記第（２）項は、安定なアゾ金属キレートアニオン化合物の好適な構造であり、前記第（３）項は、金属種限定した前記第（１）項、及び第（２）項の最適構造であり、前記第（４）項は、シアニン色素カチオンの好適な構造であり、前記第（５）項は、シアニン色素カチオンの最適な構造であり、前記第（６）項は、高反射率かつ高変調度で記録再生できる新規塩形成色素化合物の光学特性であり、前記第（７）項は、低ジッタで高密度記録できる新規塩形成色素化合物の熱分解特性であり、前記第（８）項は、低ジッタで高密度記録できる新規塩形成色素化合物の熱分解特性であり、前記第（９）項は、適用する高密度メディア用基板案内溝条件である。
【００１６】
一般式（Ｉ）において、Ｒ１、Ｒ２はそれぞれ独立に水素原子、置換もしくは未置換のアルキル基、置換もしくは未置換のアリール基を表し、Ｒ３、Ｒ４はそれぞれ独立に水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基、置換もしくは未置換のアルキルアミノ基、置換もしくは未置換のアリールアミノ基、置換もしくは未置換のアルキルカルボニルアミノ基、置換もしくは未置換のアリールカルボニルアミノ基、カルバモイル基、置換もしくは未置換のアルキルカルバモイル基、置換もしくは未置換のアリールカルバモイル基、アルキルスルホニルアミノ基、アリールスルホニルアミノ基を表す。また、Ｒ１とＲ２、Ｒ１とＲ４、もしくはＲ２とＲ４は連結して環を形成していても良い。
Ｒ５、Ｒ６はシアノ基または連結し芳香族環を形成する原子群を表わす。
【００１７】
前記ハロゲン原子の具体例は、フッ素、塩素、臭素、ヨウ素等が挙げられる。
前記アルキル基の具体例は、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基等の一級アルキル基、イソブチル基、イソアミル基、２−メチルブチル基、２−メチルペンチル基、３−メチルペンチル基、４−メチルペンチル基、２−エチルブチル基、２−メチルヘキシル基、３−メチルヘキシル基、４−メチルヘキシル基、５−メチルヘキシル基、２−エチルペンチル基、３−エチルペンチル基、２−メチルヘプチル基、３−メチルヘプチル基、４−メチルヘプチル基、５−メチルヘプチル基、２−エチルヘキシル基、３−エチルヘキシル基、イソプロピル基、ｓｅｃ−ブチル基、１−エチルプロピル基、１−メチルブチル基、１，２−ジメチルプロピル基、１−メチルヘプチル基、１−エチルブチル基、１，３−ジメチルブチル基、１，２−ジメチルブチル基、１−エチル−２−メチルプロピル基、１−メチルヘキシル基、１−エチルヘプチル基、１−プロピルブチル基、１−イソプロピル−２−メチルプロピル基、１−エチル−２−メチルブチル基、１−エチル−２−メチルブチル基、１−プロピル−２−メチルプロピル基、１−メチルヘプチル基、１−エチルヘキシル基、１−プロピルペンチル基、１−イソプロピルペンチル基、１−イソプロピル−２−メチルブチル基、１−イソプロピル−３−メチルブチル基、１−メチルオクチル基、１−エチルヘプチル基、１−プロピルヘキシル基、１−イソブチル−３−メチルブチル基等の二級アルキル基、ネオペンチル基、ｔｅｒｔ−ブチル基、ｔｅｒｔ−ヘキシル基、ｔｅｒｔ−アミル基、ｔｅｒｔ−オクチル基等の三級アルキル基、シクロヘキシル基、４−メチルシクロヘキシル基、４−エチルシクロヘキシル基、４−ｔｅｒｔ−ブチルシクロヘキシル基、４−（２−エチルヘキシル）シクロヘキシル基、ボルニル基、イソボルニル基（アダマンタン基）等のシクロアルキル基等が挙げられる。
更に、これら一級及び二級アルキル基は、水酸基、ハロゲン原子、ニトロ基、カルボキシ基、シアノ基、置換又は未置換のアリール基、置換又は未置換の複素環残基等を以て置換されていてもよく、また酸素、硫黄、窒素等の原子を介して前記のアルキル基で置換されていてもよい。酸素を介して置換されているアルキル基としては、メトキシメチル基、メトキシエチル基、エトキシメチル基、エトキシエチル基、ブトキシエチル基、エトキシエトキシエチル基、フェノキシエチル基、メトキシプロピル基、エトキシプロピル基、ピペリジノ基、モルホリノ基等が、硫黄を介して置換されているアルキル基としては、メチルチオエチル基、エチルチオエチル基、エチルチオプロピル基、フェニルチオエチル基等が、窒素を介して置換されているアルキル基としては、ジメチルアミノエチル基、ジエチルアミノエチル基、ジエチルアミノプロピル基等が挙げられる。
【００１８】
前記アリール基の具体例は、フェニル基、ペンタレニル基、インデニル基、ナフチル基、アズレニル基、ヘプタレニル基、ビフェニレニル基、フェナレニル基、フェナントレニル基、アントラセニル基、トリフェニレニル基、ピレニル基等が挙げられる。
【００１９】
前記複素環残基の具体例は、インドリル基、フリル基、チエニル基、ピリジル基、ピペリジル基、キノリル基、イソキノリル基、ピペリジノ基、モルホリノ基、ピロリル基等が挙げられる。
【００２０】
前記アルキルカルボニル基の具体例は、カルボニル基の炭素原子に直接置換又は未置換のアルキル基が結合されているものであればよく、アルキル基の具体例としては前述の具体例を挙げることができる。
【００２１】
前記アリールカルボニル基の具体例は、カルボニル基の炭素原子に直接置換又は未置換のアリール基が結合されているものであればよく、アリール基の具体例としては前述の具体例を挙げることができる。
【００２２】
前記アルキルオキシカルボニル基の具体例は、オキシカルボニル基の酸素原子に直接置換又は未置換のアルキル基が結合されているものであればよく、アルキル基の具体例としては前述の具体例を挙げることができる。
【００２３】
前記アリールオキシカルボニル基の具体例は、オキシカルボニル基の酸素原子に直接置換又は未置換のアリール基が結合されているものであればよく、アリール基の具体例としては前述の具体例を挙げることができる。
【００２４】
前記アルキルスルホニル基の具体例は、スルホニル基の硫黄原子に直接置換又は未置換のアルキル基が結合されているものであればよく、アルキル基の具体例としては前述の具体例を挙げることができる。
【００２５】
前記アリールスルホニル基の具体例は、スルホニル基の硫黄原子に直接置換又は未置換のアリール基が結合されているものであればよく、アリール基の具体例としては前述の具体例を挙げることができる。
【００２６】
前記アルキルチオキシ基の具体例は、硫黄原子に直接置換又は未置換のアルキル基が結合されているものであればよく、アルキル基の具体例としては前述の具体例を挙げることができる。
【００２７】
前記アリールチオキシ基の具体例は、硫黄原子に直接置換又は未置換のアリール基が結合されているものであればよく、アリール基の具体例としては前述の具体例を挙げることができる。
【００２８】
前記アルキルオキシ基の具体例は、酸素原子に直接置換又は未置換のアルキル基が結合されているものであればよく、アルキル基の具体例としては前述の具体例を挙げることができる。
【００２９】
前記アリールオキシ基の具体例は、酸素原子に直接置換又は未置換のアリール基が結合されているものであればよく、アリール基の具体例としては前述の具体例を挙げることができる。
【００３０】
前記アルキルアミノ基の具体例は、窒素原子に直接置換又は未置換のアルキル基が結合されているものであればよく、アルキル基の具体例としては前述の具体例を挙げることができる。
【００３１】
前記アリールアミノ基の具体例は、窒素原子に直接置換又は未置換のアリール基が結合されているものであればよく、アリール基の具体例としては前述の具体例を挙げることができる。
【００３２】
前記アルキルカルボニルアミノ基の具体例は、カルボニルアミノ基の炭素原子に直接置換又は未置換のアルキル基が結合されているものであればよく、アルキル基の具体例としては前述の具体例を挙げることができる。
【００３３】
前記アリールカルボニルアミノ基の具体例は、カルボニルアミノ基の炭素原子に直接置換又は未置換のアリール基が結合されているものであればよく、アリール基の具体例としては前述の具体例を挙げることができる。
【００３４】
前記アルキルカルバモイル基の具体例は、カルバモイル基の窒素原子に直接それぞれ独立して水素原子、置換又は未置換のアルキル基が結合されているものであればよく、アルキル基の具体例としては前述の具体例を挙げることができる。
一般式（Ｉ）で表わされるアゾ色素の具体例を表１に示す。
【００３５】
【表１−１】
2005148324.tif 000004
【００３６】
【表１−２】
2005148324.tif 000005
【００３７】
これらの化合物は、次のようにして合成することができる。
２−アミノ−４，５−ジシアノイミダゾールの塩酸酸性水溶液中に、０℃で亜硝酸水溶液を滴下し、ジアゾ化を行う。その後、過剰の亜硝酸をアミド硫酸にて分解しジアゾ液を調整する。次ぎに、インドール誘導体をエタノール中に溶解し、先のジアゾ液を加え作用させ、析出した粗結晶を炉取しエタノール等から再結晶し、目的化合物を得る。
【００３８】
【表１−３】
2005148324.tif 000006
【００３９】
一般式（II）において、Ａ環およびＢ環はそれぞれ独立に炭素と隣接の窒素原子を連結し芳香族性を有する環を表わし、これらは他の芳香族環と縮合してもよい。
Ｒ５およびＲ６はそれぞれ独立に置換もしくは未置換のアルキル基を表す。
ｎは０〜３の整数を表す。
一般式（II）で表わされるシアニンカチオン化合物の具体例を表２に表す。
【００４０】
【表２−１】
2005148324.tif 000007
【００４１】
【表２−２】
2005148324.tif 000008
【００４２】
【表２−３】
2005148324.tif 000009
【００４３】
金属または金属酸化物の価数が３価であるものの具体例は、チタン、バナジウム、クロム、マンガン、鉄、コバルト、ニッケル、銅、ジリコニウム、ニオブ、モリブデン、テクネニウム、ルテニウム、ロジウム、パラジウム、酸化バナジウム、酸化チタン等が挙げられる。
【００４４】
一般式（Ｉ）で示されるアゾ化合物は、２価または３価の金属、金属酸化物、またはそれらの塩と容易に作用してキレート化合物を生成する。ここで、安定なアゾ金属キレートアニオン化合物を生成するには、金属または金属酸化物の価数が３価であるものを用いることが重要である。アゾ色素と３価金属等とが、２：１の比により構成されるアゾキレートアニオン化合物は安定に単離でき、種々のシアニン色素と容易に塩交換をして本発明の記録材料を生成する。
【００４５】
アゾ金属キレートアニオン化合物とシアニン色素カチオンからなる塩形成色素とすることで、シアニン色素の弱点である耐光性が著しく向上し、光学特性、耐光性及び溶解性の点で優れた光記録材料となる。また、本記録材料をＤＶＤに用いる場合、材料の光安定性、記録波長での記録感度、塗布溶媒への溶解性を検証した結果、アゾ金属キレートアニオン化合物の金属種としてはコバルトが最も耐光性が良く、インドレニン環、チアゾリン環、もしくはオキサゾリン環で構成されるシアニン色素カチオン化合物が最も記録感度が高いことが明らかとなった。
さらに、その中でインドレニン環で構成されるシアニン色素カチオン化合物が最も耐光性が優れている。
【００４６】
次に、記録媒体の構成について、記録層を構成するのに必要な項目として、光学特性と熱的特性が挙げられる。
光学特性に必要な条件は、記録再生波長である６３０ｎｍ〜６９０ｎｍに対して短波長側に大きな吸収帯を有し、かつ記録再生波長が該吸収帯の長波長端近傍にあることが必要である。これは、記録再生波長である６３０ｎｍ〜６９０ｎｍで大きな屈折率と消衰係数を有することを意味するものである。
具体的には、記録再生波長近傍の長波長近傍の波長域光に対する記録層単層の屈折率ｎが１．５以上３．０以下であり、消衰係数ｋが０．０２以上０．２以下の範囲にあることが好ましい。ｎが１．５未満の場合には、充分な光学的変化得られにくいため、記録変調度が低くなるため好ましくなく、ｎが３．０を越える場合には、波長依存性が高くなり過ぎるため、記録再生波長領域であってもエラーとなってしまうため好ましくない。また、ｋが０．０２未満の場合には、記録感度が悪くなるため好ましくなく、ｋが０．２を越える場合には、５０％以上の反射率を得ることが困難となるので好ましくない。
【００４７】
熱的に必要な条件は、熱重量分析に於ける主減量過程での重量減量が、温度に対して急であることが必要である。主減量過程により有機材料膜は分解し、膜厚の減少と光学定数の変化を起こし、光学的な意味での記録部が形成されるからである。したがって、主減量過程の重量減量が温度に対して穏やかな場合、これは広い温度範囲にわたって形成されてしまうため、高密度の記録部を形成させる場合は極めて不利となる。同様な理由で重量減量の過程が複数存在する材料を用いた場合も高密度対応には不利である。
【００４８】
本発明ではいくつかの重量減量過程のうちで、減量率が最大のものを主減量過程と呼ぶ。
本発明において重量減量の傾きは下記のように求める。
図１に示すように、質量ｍ0の有機材料を窒素雰囲気下中で、１０℃／ｍｉｎで昇温させる。この昇温に従って、質量は微量づつ減少し、ほぼ直線ａ−ｂの重量減量線を示し、ある温度に達すると急激な重量減少を起こし、ほぼ直線ｃ−ｄに沿って重量減量を起こす。さらに温度を上げ続けると質量の急激な減量が終了し、ほぼ直線ｅ−ｆに沿った重量減少を起こす。今直線ａ−ｂと直線ｃ−ｄとの交点に於ける温度をＴ1（℃）、初期質量ｍ0に対する残存重量をｍ1(％)、直線ｃ−ｄと直線ｅ−ｆとの交点に於ける温度をＴ2（℃）、初期質量ｍ0に対する残存重量をｍ2（%）とする。
原料開始温度はＴ1、減量終了温度はＴ2となり、重量減量の傾きは、
【００４９】
【数１】
2005148324.tif 000010
で示される値で、初期重量に対する重量減量率は、（ｍ1−ｍ2）（％）で示される。
【００５０】
上記定義に基づくと光情報記録媒体に用いる記録材料としては、主減量過程に於ける重量減量の傾きが２％／℃以上であることが好ましい。この重量減量の傾きが２％／℃未満である記録材料を用いると、記録部の広がりが大きくなり、また短い記録部を形成することが困難となるため、情報記録媒体には不向きである。
また、主減量過程に於ける重量減少率は、３０％以上であることが好ましい。３０％未満であると、良好な記録変調度、記録感度が得られない可能性がある。
更に、熱的特性に必要な条件は、重量開始温度Ｔ1が、ある温度範囲にあることが必要である。具体的には減量開始温度が３５０℃以下であり、好ましくは２００〜３５０℃の範囲にあることが望ましい。減量開始温度が３５０℃以上であると、記録レーザ光のパワーが高くなり実用的でなく、２００℃以下であると再生劣化を起こすなど記録安定性が悪化する。
【００５１】
基板形状に必要な条件は、基板上のトラックピッチが０．７〜０．８μｍであり、溝幅が半値幅で、０．１８〜０．３６μｍである。
基板は通常、深さ１０００〜２５００Åの案内溝を有している。トラックピッチは、通常、０．７〜１．０μｍであるが、高容量化の用途には０．７〜０．８μｍが好ましい。溝幅は、半値幅で０．１８〜０．３６μｍが好ましい。０．１８μｍ未満には充分なトラッキングエラー信号強度を得ることが困難となる恐れがある。また、０．３６μｍを越える場合には、記録したときに記録部が横に広がりやすくなるので好ましくない。
【００５２】
記録体の構成
本発明の記録体は、通常の追記型光ディスクである図３の構造（図３を２枚貼合わせたいわゆるエアーサンドイッチ、または密着貼合わせ構造としてもよい）と図４からなるＣＤ−Ｒ用メディアの構造としてもよい。
【００５３】
各層の必要特性及び構成材料例
本発明の記録媒体の構成としては、第１基板と第２基板とを記録層を介して接着剤で張り合わせた構造を基本構造とする。記録層は有機色素層単層でもよく、反射率を高めるため有機色素層と金属反射層との積層でも良い。記録層と基板間は下引き層あるいは保護層を介して層成してもよく、機能向上のためそれらを積層化した構成でも良い。最も通常に用いられるのは、第１基板／有機色素層／金属反射層／保護層／接着層／第２基板構造である。
【００５４】
＜基板＞
基板の必要特性としては基板側より記録再生を行なう場合のみ使用レーザ光に対して透明でなければならず、記録層側から記録、再生を行なう場合基板は透明である必要はない。したがって、本発明では、基板を１層しか用いない場合は、請求項に記載の第２の基板のみが透明であれば、第１の透明、不透明は問わない。
基板材料としては例えば、ポリエステル、アクリル樹脂、ポリアミド、ポリカーボネート樹脂、ポリオレフィン樹脂、フェノール樹脂、エポキシ樹脂、ポリイミド等のプラスチック、ガラス、セラミックあるいは金属等を用いることができる。なお、基板を１層しか用いない場合、あるいは基板２枚をサンドイッチ状で用いる場合は請求項に記載の第１の基板の表面にトラッキング用の案内溝や案内ピットが形成されていても良い。
【００５５】
＜中間層＞
下引き層等を含め基板、記録層、反射層、保護層以外に設けられた層をここでは中間層と呼ぶことにする。この中間層は、（ａ）接着性の向上、（ｂ）水、またはガス等のバリアー、（ｃ）記録層の保存安定性の向上、（ｄ）反射率の向上、（ｅ）溶剤からの基板や記録層の保護、（ｆ）案内溝・案内ピット・プレフォーマット等の形成等を目的として使用される。（ａ）の目的に対しては高分子材料、例えばアイオノマー樹脂、ポリアミド樹脂、ビニル系樹脂、天然樹脂、天然高分子、シリコーン、液状ゴム等の種々の高分子物質、およびシランカップリング剤等を用いることができ、（ｂ）及び（ｃ）の目的に対しては、前記高分子材料以外に無機化合物、例えばＳｉＯ2、ＭｇＦ2、ＳｉＯ、ＴｉＯ2、ＺｎＯ、ＴｉＮ、ＳｉＮ等金属、または半金属、例えばＺｎ、Ｃｕ、Ｎｉ、Ｃｒ、Ｇｅ、Ｓｅ、Ａｕ、Ａｇ、Ａｌ等を用いることができる。また（ｄ）の目的に対しては金属、例えばＡｌ、Ａｇ等や、金属光沢を有する有機薄膜、例えばメチン染料、キサンテン系染料等を用いることができ、（ｅ）及び（ｆ）の目的に対しては紫外線硬化樹脂、熱硬化樹脂、熱可塑性樹脂等を用いることができる。下引き層の膜厚は０．０１〜３０μｍ、好ましくは０．０５〜１０μｍが適当である。
【００５６】
用いる基板としては基板側より記録、再生を行なう場合のみ使用レーザに対して透明でなければならず、記録層側から記録、再生を行なう場合基板は透明である必要はない。基板材料としては例えば、ポリエステル、アクリル樹脂、ポリアミド、ポリカーボネート樹脂、ポリオレフィン樹脂、フェノール樹脂、エポキシ樹脂、ポリイミド等のプラスチック又は、ガラス、セラミックあるいは、金属等を用いることができる。尚、基板の表面にトラッキング用の案内溝や、案内ピット、さらにアドレス信号等のプレフォーマット等が形成されていても良い。
【００５７】
＜記録層＞
記録層はレーザ光の照射により何らかの光学的変化を生じさせ、その変化により情報を記録できるものであって、この記録層中には本発明の色素混合物が含有されていることが必要で、記録層の形成にあたって本発明の色素を１種ずつ、または複数の組合せで用いてもよい。さらに、本発明の前記色素は光学特性、記録感度、信号特性等の向上の目的で他の有機色素及び金属、金属化合物と混合または積層化しても良い。有機色素の例としては、ポリメチン色素、ナフタロシアニン系、フタロシアニン系、スクアリリウム系、クロコニウム系、ピリリウム系、ナフトキノン系、アントラキノン(インダンスレン)系、キサンテン系、トリフェニルメタン系、アズレン系、テトラヒドロコリン系、フェナンスレン系、トリフェノチアジン系染料、および金属キレート化合物等が挙げられ、前記の色素を単独で用いてもよいし、２種以上の組合せにしてもよい。
【００５８】
また、前記色素中に金属、金属化合物、例えば、Ｉｎ、Ｔｅ、Ｂｉ、Ｓｅ、Ｓｂ、Ｇｅ、Ｓｎ、Ａｌ、Ｂｅ、ＴｅＯ2、ＳｎＯ、Ａｓ、Ｃｄ等を分散混合あるいは積層の形態で用いることもできる。さらに、前記色素中に高分子材料、例えば、アイオノマー樹脂、ポリアミド系樹脂、ビニル系樹脂、天然高分子、シリコーン、液状ゴム等の種々の材料もしくはシランカップリング剤等を分散混合して用いてもよいし、あるいは特性改良の目的で安定剤(例えば遷移金属錯体)、分散剤、難燃剤、滑剤、帯電防止剤、界面活性剤、可塑剤等と一緒に用いることができる。
【００５９】
記録層の形成は蒸着、スパッタリング、ＣＶＤまたは溶液塗布等の通常の手段によって行なうことができる。塗布法を用いる場合には前記染料等を有機溶媒等に溶解してスプレー、ローラーコーティング、ディッピングおよび、スピンコーティング等の慣用のコーティング法によって行なわれる。
【００６０】
用いられる有機溶剤としては一般にメタノール、エタノール、イソプロパノール等のアルコール類、アセトン、メチルエチルケトン、シクロヘキサノン等のケトン類、Ｎ，Ｎ−ジメチルホルムアミド、Ｎ，Ｎ−ジメチルアセトアミド等のアミド類、ジメチルスルホキシド等のスルホキシド類、テトラヒドロフラン、ジオキサン、ジエチルエーテル、エチレングリコールモノメチルエーテル等のエーテル類、酢酸メチル、酢酸エチル等のエステル類、クロロホルム、塩化メチレン、ジクロロエタン、四塩化炭素、トリクロロエタン等の脂肪族ハロゲン化炭化水素類、あるいはベンゼン、キシレン、モノクロロベンゼン、ジクロロベンゼン等の芳香族類、メトキシエタノール、エトキシエタノール等のセロソルブ類、ヘキサン、ペンタン、シクロヘキサン、メチルシクロヘキサン等の炭化水素類等を用いることができる。
記録層の膜厚は１００Å〜１０μｍ好ましくは２００Å〜２０００Åが適当である。
【００６１】
＜金属反射層＞
反射層は単体で高反射率の得られる腐食されにくい金属、半金属等が挙げられ、材料例としてはＡｕ、Ａｇ、Ｃｒ、Ｎｉ、Ａｌ、Ｆｅ、Ｓｎ、Ｃｕ等が挙げられるが、反射率、生産性の点からＡｕ、Ａｇ、Ａｌ、Ｃｕが最も好ましく、これらの金属、半金属は単独で使用しても良く、２種以上の合金としても良い。
膜形成法としては蒸着、スッパタリング等が挙げられ、膜圧としては５０〜５０００Å、好ましくは１００〜３０００Åである。
【００６２】
＜保護層、基板表面ハードコート層＞
保護層、または基板面ハードコート層は（ａ）記録層（反射吸収層）を傷、ホコリ、汚れ等から保護する、（ｂ）記録層（反射吸収層）の保存安定性の向上、（ｃ）反射率の向上等を目的として使用される。これらの目的に対しては、前記下引層のような中間層に示した材料を用いることができる。また、無機材料としてＳｉＯ、ＳｉＯ2等も用いることができ、有機材料としてポリメチルアクリレート、ポリカーボネート、エポキシ樹脂、ポリスチレン、ポリエステル樹脂、ビニル樹脂、セルロース、脂肪族炭化水素樹脂、芳香族炭化水素樹脂、天然ゴム、スチレンブタジエン樹脂、クロロプレンゴム、ワックス、アルキッド樹脂、乾性油、ロジン等の熱軟化性、熱溶融性樹脂も用いることができる。
【００６３】
前記材料のうち保護層、または基板表面ハードコート層に最も好ましい例としては生産性に優れた紫外線硬化樹脂である。保護層または基板面ハードコート層の膜圧は０．０１〜３０μｍ、好ましくは０．０５〜１０μｍが適当である。本発明において、前記下引き層、保護層、及び基板面ハードコート層には記録層の場合と同様に、安定剤、分散剤、難燃剤、滑剤、帯電防止剤、界面活性剤、可塑剤等を含有させることができる。
【発明の効果】
【００６４】
前記のとおり、本発明によれば、請求項１、２、３、及び４の記録媒体により、６７０ｎｍ以下の波長域のレーザー光で記録、再生が可能で、耐光性、保存安定性に優れた情報記録媒体が提供できた。
また、請求項５の記録媒体により、安定した高反射率かつ高変調度で記録再生できる情報記録媒体が提供できた。
また、請求項６及び７の記録媒体により、低ジッタで高密度記録できる情報記録媒体が提供できた。
また、請求項８の記録媒体により、安定した記録及び再生のできる情報記録媒体が提供できた。
【実施例】
【００６５】
以下に、実施例により本発明を示す。
■色素塩化合物の合成例
（実施例１）
Ｎｏ．Ａ−１化合物１．００ｇ（３．０１ｍｍｏｌ）をエタノール１００ｍｌに懸濁した。この懸濁液に５Ｎ−ＮａＯＨ水溶液１．２０ｍｌ（６．０２ｍｍｏｌ）を加えた後、コバルト（III）アセチルアセトナート０．５４ｇ（１．５１ｍｍｏｌ）を加え、８０℃で１０時間反応させた。反応液を濃縮後、水１００ｍｌを加え、弱酸になるまで塩酸水溶液を加え、析出した沈殿物を濾過し、乾燥した。
乾燥した沈殿物をＤＭＦ３０ｍｌに溶解した後、Ｎｏ．Ｃ−７化合物のヨウ化物を１．６２ｇ（３．０１ｍｍｏｌ）加え、１５０℃で２時間反応させた。反応液を水３００ｍｌに注ぎ、析出した物質を濾別した。析出物質は乾燥後、クロマトグラフ法により精製した。充填材にはシリカゲルを、展開溶媒にはトルエン−メタノール（５：１）を用いた。第１フラクションより色素塩化合物Ｎｏ．１（収率７４％）を得た。
【００６６】
（実施例２−５）
実施例１で用いたコバルト塩の代わりに、アルミニウム塩、亜鉛塩、クロム塩、およびニッケル塩を用い、化学量論比を保つように同様に操作を行なった。
アゾ金属キレートとシアニンからなる塩形成色素の存在について評価した。
【００６７】
【表３】
2005148324.tif 000011
【００６８】
（実施例６）
Ｎｏ．Ａ−７化合物１．００ｇ（２．９４ｍｍｏｌ）をエタノール１００ｍｌに懸濁した。この懸濁液に５Ｎ−ＮａＯＨ水溶液１．１８ｍｌ（５．８８ｍｍｏｌ）を加えた後、コバルト（III）アセチルアセトナート０．５３ｇ（１．４７ｍｍｏｌ）を加え、８０℃で１０時間反応させた。反応液を濃縮後、水１００ｍｌを加え、弱酸になるまで塩酸水溶液を加え、析出した沈殿物を濾過し、乾燥した。
乾燥した沈殿物をＤＭＦ３０ｍｌに溶解した後、Ｎｏ．Ｃ−３１化合物のヨウ化物を１．６６ｇ（２．９４ｍｍｏｌ）加え、１５０℃で２時間反応させた。反応液を水３００ｍｌに注ぎ、析出した物質を濾別した。析出物質は乾燥後、クロマトグラフ法により精製した。充填材にはシリカゲルを、展開溶媒にはトルエン−メタノール（５：１）を用いた。第１フラクションより色素塩化合物Ｎｏ．４（収率７６％）を得た。
【００６９】
（実施例７−９）
実施例６で用いたコバルト塩の代わりに、アルミニウム塩、およびクロム塩を用い、化学量論比を保つように同様に操作を行ない、化合物Ｎｏ．５−６を得た。
【００７０】
（実施例１０）
Ｎｏ．Ａ−１６化合物１．００ｇ（２．７３ｍｍｏｌ）をエタノール１００ｍｌに懸濁した。この懸濁液に５Ｎ−ＮａＯＨ水溶液１．０９ｍｌ（５．４６ｍｍｏｌ）を加えた後、コバルト（III）アセチルアセトナート０．４９ｇ（１．３７ｍｍｏｌ）を加え、８０℃で１０時間反応させた。反応液を濃縮後、水１００ｍｌを加え、弱酸になるまで塩酸水溶液を加え、析出した沈殿物を濾過し、乾燥した。
乾燥した沈殿物をＤＭＦ３０ｍｌに溶解した後、Ｎｏ．Ｃ−１化合物のヨウ化物を１．３０g（２．７３ｍｍｏｌ）加え、１５０℃で２時間反応させた。反応液を水３００ｍｌに注ぎ、析出した物質を濾別した。析出物質は乾燥後、クロマトグラフ法により精製した。充填材にはシリカゲルを、展開溶媒にはトルエン−メタノール（５：１）を用いた。第１フラクションより色素塩化合物Ｎｏ．７（収率７２％）を得た。
【００７１】
（実施例１１−１４）
実施例１０で用いたシアニン色素Ｃ−１の代わりに、Ｃ−２、Ｃ−３、Ｃ−６、およびＣ−７を用い、化学量論比を保つように同様に操作を行ない、化合物No.8-11を得た。
【００７２】
■薄膜の光学定数及び耐光性評価
（実施例１５−２０）
化合物Ｎｏ．１，２，３，７，９，１１をトリフロロアルコールに溶解し、石英基板（５０ｍｍ×５０ｍｍ×１ｍｍ）上にスピンコート法により成膜した。
【００７３】
（比較例１−６）
実施例１及び１１で得られた、Ｎｏ．Ａ−１，Ａ−１６化合物のＣｏアゾキレート化合物のトリメチルアンモニウム塩、およびＮｏ．Ｃ−１，Ｃ−３，Ｃ−７化合物のヨウ素化物、および下記の芳香族アゾ金属キレートアニオン（III）とＮｏ．Ｃ−７との塩形成色素を、同様にトリフロロアルコールに溶解し、石英基板（５０ｍｍ×５０ｍｍ×１ｍｍ）上にスピンコート法により成膜した。
【００７４】
【化３】
2005148324.tif 000012
実施例１５及び比較例１，６の薄膜の吸収スペクトルを図５に示す。
この薄膜を用い、分光エリプソメトリ法により化合物膜の光学定数を測定した。
【００７５】
【表４】
2005148324.tif 000013
この薄膜を、耐光試験器(キセノンランプ、５万Ｌｕｘ)に入れ、その劣化定数を測定した。
【００７６】
【表５】
2005148324.tif 000014
【００７７】
■記録特性評価
（実施例２１−２３）
厚さ０．６ｍｍ、深さ１７５０Å、半値幅０．３２μｍ、トラックピッチ０．７４μmの案内溝を形成した射出成形ポリカーボネート基板上に、化合物Ｎｏ．１，Ｎｏ．４及びＮｏ．１１の２，２，３，３−テトラフルオロプロパンール溶液をスピナー塗布し、厚さ９００Åの記録層を形成し、ついでスパッタ法により銀１２００Åの反射層を設け、さらにその上にアクリル系フォトポリマーにて7μmの保護層を設けた後、厚さ０．６ｍｍの射出成形ポリカーボネート平面基板をアクリル系フォトポリマーにて接着し、記録媒体とした。
【００７８】
（比較例６−１０）
化合物Ｎｏ．Ａ−１，Ａ−１５化合物のＣｏアゾキレート化合物のトリメチルアンモニウム塩、およびＮｏ．Ｃ−１，Ｃ−７化合物のヨウ素化合物、上記の芳香族アゾ金属キレートアニオン（III）とＮｏ．Ｃ−７との塩形成色素を用い同様に記録媒体とした。
【００７９】
これらの記録体に発振波長６５８ｎｍ、ビーム径１．０μmの半導体レーザー光を用い、トラッキングしながらＥＦＭ信号（線速３．５ｍ／ｓｅｃ．）を記録し、発振波長６５８ｎｍの半導体レーザーの連続光（再生パワー０．７ｍＷ）で再生し、再生波形を観察した。
【００８０】
【表６】
2005148324.tif 000015
【００８１】
以上の結果より、一般式(Ｉ)で示されるアゾ金属キレートアニオンと一般式（II）で示されるシアニン色素カチオンとの塩形成色素は、
・３価の金属により安定に単離でき、そのなかでも、Ｃｏの耐光性が優れている。
・アゾ金属キレート化合物およびシアニン色素の単独系に比較し、良好な光学特性と、高い耐光性を両立し、これを用いた光記録媒体は、耐光性に優れかつ、高反射率、高変調度、低ジッタの記録再生信号特性が得られる。
・従来の芳香族アゾ金属キレートアニオン示されるシアニン色素カチオンとの塩形成色素に比較し、光学特性に優れ、これを用いた光記録媒体は、高反射率、高変調度、低ジッタの記録再生信号特性が得られる。
【図面の簡単な説明】
【００８２】
【図１】本発明に関する有機材料の主減量過程、重量減量率を求める方法を説明する図である。
【図２】本発明の通常の追記型光記録媒体を表わす図である。
【図３】本発明のＣＤ−Ｒ用光記録媒体の構成を表わす図である。
【図４】本発明のＤＶＤ−Ｒ用光記録媒体の構成を表わす図である。
【図５】本発明の記録材料の吸収スペクトル例を表わす図である。
【符号の説明】
【００８３】
１  基板
２  記録層
３  下引き層
４  保護層
５  ハードコート層
６  金属反射層
７  保護基板
８  接着層
【図１】
2005148324.tif 000020
【図２】
2005148324.tif 000021
【図３】
2005148324.tif 000022
【図４】
2005148324.tif 000023
【図５】
2005148324.tif 000024